(57)【要約】【解決課題】ＬｉＭｎＰＯ４に代表されるリン酸遷移金属リチウム化合物を用い、充放電サイクル性能に優れたリチウム二次電池とすることのできる正極活物質を提供する。【解決手段】メカニカルミリングにより機械的に結晶格子を歪ませ、エックス線回折ピークのうち、回折強度の上位１０個のピークについてシェラー式を適用して得られたＤ値の平均が２５０〜３５０Åの範囲であるリン酸遷移金属リチウム化合物を用いることで、上記課題を解決できる。【選択図】図２
2012059570.tif 000002
【特許請求の範囲】
【請求項１】
オリビン型結晶構造を有し、組成式１：ＡＭＰＯ４（式中、Ａは、Ｌｉを含み、Ｌｉ、Ｎａ及びＫからなる群から選択される一種又は二種以上のアルカリ金属元素であり、Ｍは、Ｍ１を含む金属元素であり、Ｍ１は、Ｍｎ、Ｆｅ、Ｃｏ及びＮｉからなる群から選択される一種又は二種以上の遷移金属元素である。）で表されるリン酸遷移金属リチウム化合物であって、前記化合物に由来する放射光エックス線回折ピークのうち、回折強度の上位１０個のピークについてシェラー式を適用して得られたＤ値の平均が２５０〜３５０Åの範囲であるリン酸遷移金属リチウム化合物を含有するリチウム二次電池用活物質。  
【請求項２】
前記Ｍは、Ｍ２を含有し、Ｍ２は、Ｍｇ、Ｃａ、Ｓｃ、Ｔｉ、Ｖ、Ｃｒ、Ｃｕ、Ｙ、Ｚｒ、Ｎｂ、Ｍｏ、Ｐｄ、Ａｇ、Ｈｆ、Ｔａ及びＷからなる群から選ばれた一種又は二種以上の金属元素である請求項１記載のリチウム二次電池用活物質。
【請求項３】
組成式２：ＬｉαＭ３βＯγ（式中、Ｍ３は、Ｔｉ、Ｖ、Ｃｒ、Ｍｎ、Ｆｅ、Ｃｏ、Ｎｉ、Ｃｕ、Ｚｒ、Ｎｂ、Ｍｏ、Ｒｕ、Ｐｄ、Ａｇ、Ｈｆ、Ｔａ、Ｗ、Ｉｒ、Ｐｔ、Ａｕ及びＰｂからなる群から選択される一種又は二種以上の金属元素であり；０＜α≦６、１≦β≦５、０＜γ≦１２である。）で表される化合物を粒子表面に備えている請求項１又は２記載のリチウム二次電池用活物質。
【請求項４】
オリビン型結晶構造を有する化合物を重力加速度５０Ｇ以上の条件で、メカニカルミリング処理を行う工程を含む、請求項１〜３のいずれかに記載のリチウム二次電池用活物質の製造方法。
【請求項５】
前記メカニカルミリング処理を行う工程において炭素材料を共存させることを特徴とする請求項４記載のリチウム二次電池用活物質の製造方法。
【請求項６】
リン酸遷移金属リチウム化合物粉末を分散した溶媒にリチウムアルコキシドと前記元素Ｍ３のアルコキシドを添加して、分散液を得る工程と、スプレードライ法にて溶媒を除去し、造粒物を作製する工程と、を備えることを特徴とする、請求項３記載のリチウム二次電池用活物質の製造方法。
【請求項７】
請求項１〜３のいずれかに記載のリチウム二次電池用活物質を含有するリチウム二次電池用正極。
【請求項８】
請求項７記載のリチウム二次電池用正極を備えるリチウム二次電池。
【発明の詳細な説明】
【技術分野】
【０００１】
本発明は、リン酸遷移金属リチウム化合物を含むリチウム二次電池用正極活物質及びその製造方法に関する。
【背景技術】
【０００２】
近年、ノートパソコン、携帯電話、ＰＤＡ等の携帯電子機器の普及に伴い、これらの機器をより軽量化し、且つ、長時間の使用を可能とするため、電源として使用される二次電池の小型化及び高エネルギー密度化が要求されている。二次電池としては、従来、ニッケル−カドミウム電池、ニッケル−水素電池等が主流であったが、上記した小型化及び高エネルギー密度化の要請から、リチウム二次電池の使用が増大する傾向にある。
【０００３】
現在、一般的にリチウム二次電池では、正極としてコバルト酸リチウム（ＬｉＣｏＯ２）、負極としてカーボン電極、電解質としてプロピレンカーボネート等の有機溶媒にリチウムイオンを溶解させた非水電解液が使用されている。他の正極としては、ニッケル酸リチウム（ＬｉＮｉＯ２）、スピネル型マンガン酸リチウム（ＬｉＭｎ２Ｏ４）等のリチウムイオンを含む遷移金属酸化物が知られている。
【０００４】
ＬｉＣｏＯ２の一般的な製造方法としては、出発材料として炭酸リチウム（Ｌｉ２ＣＯ３）と水酸化コバルト（Ｃｏ（ＯＨ）２）を用い、高温で焼成する方法が広く知られている。しかしながら、コバルトは可採埋蔵量が８４０万ｔと極端に少ないため、将来コバルトの価格が上昇する可能性を考慮し、また、電池の低コスト化の要求に応えるためにも、ＬｉＣｏＯ２の代替材料が求められている。
【０００５】
例えば、Ｍｎをベースとした正極材料として、スピネル型マンガン酸リチウム（ＬｉＭｎ２Ｏ４）について、次世代の低コスト正極材料として研究開発が盛んに行われている。ＬｉＭｎ２Ｏ４は空間群Ｆｄ３ｍを有し、対リチウム二次電池で約４Ｖの高い電位を示す。また、合成も容易であることから、有望な材料である。しかしながら、スピネル型マンガン酸リチウムの放電容量は約１００ｍＡｈ／ｇであり、ＬｉＣｏＯ２の放電容量より小さく、加えて、高温での充放電時には、３価のマンガンが電解液中に溶出し、炭素負極上に溶出したマンガンが析出するため、充放電特性が著しく劣化するという問題点がある。
【０００６】
電池材料系における活物質は、単に既存物質の新しい組み合わせを示しただけでは、良好な電池特性を発揮しないことが多く、予測可能性がない。このため、電池材料系の評価は、例え既存物質であっても、電池として評価し、その有用性を結果から証明することが必要とされる。言い換えれば、物質自身が既存であっても、これまでに電池として評価が成されていなければ、電池材料系においては未知物質であるといえる。さらに、電池とは、システムとして動作しなければ無意味であるため、いかに有用な活物質材料であっても、バインダー、導電助剤、集電体等との相性も十分に考慮する必要がある。
【０００７】
そこで、本発明者らは、ＬｉＣｏＯ２より安価で、ＬｉＭｎ２Ｏ４より放電容量が大きく、従来のバインダーや導電助剤、集電体等との相性も良好であることを考慮して安定な結晶構造を有する正極材料を探索し続け、高容量、高安全性の正極材料として、オリビン構造を有するリン酸遷移金属リチウム化合物に注目した。
【０００８】
リン酸遷移金属リチウム化合物は、酸素が六方最密充填構造を有するものであり、たとえば、例えば、ＬｉＭｎＰＯ４、ＬｉＦｅＰＯ４、ＬｉＣｏＰＯ４、ＬｉＮｉＰＯ４等を挙げることができる。ＬｉＭｎＰＯ４の結晶構造は、図１に示すように、酸素は六方最密充填構造で、ＬｉとＭｎは六配位八面体を占有し、Ｐは四配位四面体を占有している。
【０００９】
このうち、ＬｉＦｅＰＯ４は、３．４Ｖの高い電位を示し、理論容量も１７０ｍＡｈ／ｇと大きい。しかも、ＬｉＦｅＰＯ４は、Ｆｅ−Ｐ−Ｏ結合が強力なため、高温時でも酸素が抜け出し難いため、短絡の際の発熱でも燃焼しにくく安全性に優れた活物質といえる。
【００１０】
そのため、ＬｉＦｅＰＯ４との構造類似物であるＬｉＭｎＰＯ４、ＬｉＣｏＰＯ４、ＬｉＮｉＰＯ４等も理想的な正極活物質といえ、事実、非常に高い放電電圧と高い容量を示す物質であることが知られている。例えば、ＬｉＭｎＰＯ４だと、Ｍｎ３＋／Ｍｎ２＋のレドックスで約４．１Ｖ（対リチウム電位）の電圧を示し、約１７０ｍＡｈ／ｇもの高い理論電気容量を示す。
【００１１】
しかし、これらの物質の結晶格子は非常に安定なため、充放電によりＬｉイオンの脱離・挿入がしにくく、また、電子及びイオン導電性が非常に乏しいため、活物質としての機能を十分に発揮できていなかった。そのため、理論的な電気容量と比べ実質的な電気容量は少なかった。
【００１２】
そこで、電子導電性の問題を解決するため、特許文献１には、ＬｉＦｅＰＯ４粒子の表面が炭素系材料でコーティングされている技術が開示されている。すなわち、カーボンを被覆した構造により導電性を改善している。
【００１３】
しかし、上記のように単に導電性を向上させるような方法を採用しても、ＬｉＭｎＰＯ４、ＬｉＣｏＰＯ４、ＬｉＮｉＰＯ４等の物質を基本組成とする、オリビン構造を有するリン酸化合物は正極材料として用いる場合、十分に機能を発揮することができなかった。
【００１４】
そこで、特許文献２には、ＬｉＭｎＰＯ４のＭｎの一部をＦｅで置換した構造を有するＬｉＭｎｘＦｅ１−ｘＰＯ４が、Ｍｎ３＋に起因するヤーン・テラー効果を希釈することができるため、結晶構造のひずみを抑制することができる旨が記載されている。しかし、理論容量が１７０ｍＡｈ／ｇであることを考えると十分な容量を有しているとはいえない。
【特許文献１】特開２００３−２９２３０８号公報
【特許文献２】特開２００９−２５９８５３号公報
【発明の開示】
【課題を解決するための手段】
【００１５】
本発明者らは、上記した課題に鑑み、鋭意研究した結果、機械的に結晶格子を歪ませたリン酸遷移金属リチウム化合物をリチウム二次電池用活物質として用いることによって、既知のリン酸遷移金属リチウム化合物と比べ、充放電サイクル性能に優れたものとすることができることを見出し、本発明を完成するに至った。
【００１６】
我々は、リン酸遷移金属リチウム化合物に、例えば５０Ｇといった非常に強い重力加速度で機械的な力を加えることで、結晶格子にリチウムイオンの挿入・脱離が容易になるような適度な歪みを与える技術を確立した。従来正極活物質（例えば、ＬｉＣｏＯ２、ＬｉＮｉＯ２やＬｉＭｎ２Ｏ４等）では、５０Ｇ以上の重力加速度で機械的な力を加えると、結晶格子は崩壊し、正極活物質として機能しにくく、容量が大幅に低下することが知られている。しかし、リン酸遷移金属リチウム化合物であると、ある程度の機械的な力であっても、遷移金属とリン酸との結合が非常に強固なため、結晶格子は崩壊しにくい。このように、リン酸ネットワークは強固なため、結晶格子は維持したまま、結晶格子に歪みを与えることができる。リン酸遷移金属リチウム化合物の結晶格子に歪みを生じた状態であると、格子欠陥が生成してリチウムイオンの拡散が容易になるため、Ｌｉの挿入・脱離が起こしやすい。
【００１７】
すなわち、本発明は、オリビン型結晶構造を有し、組成式１：ＡＭＰＯ４（式中、Ａは、Ｌｉを含み、Ｌｉ、Ｎａ及びＫからなる群から選択される一種又は二種以上のアルカリ金属元素であり、Ｍは、Ｍ１を含む金属元素であり、Ｍ１は、Ｍｎ、Ｆｅ、Ｃｏ及びＮｉからなる群から選択される一種又は二種以上の遷移金属元素である。）で表されるリン酸遷移金属リチウム化合物であって、前記化合物に由来する放射光エックス線回折ピークのうち、回折強度の上位１０個のピークについてシェラー式を適用して得られたＤ値の平均が２５０〜３５０Åの範囲であるリン酸遷移金属リチウム化合物を含有するリチウム二次電池用活物質である。
【００１８】
ここで、シェラー式は、Ｄ＝０．９λ／Ｂ  ｃｏｓθ（λ：エックス線波長、Ｂ：半値幅、θ：回折角）で表されるものである。
【００１９】
また、本発明のリチウム二次電池用活物質は、前記Ｍは、Ｍ２を含有し、Ｍ２は、Ｍｇ、Ｃａ、Ｓｃ、Ｔｉ、Ｖ、Ｃｒ、Ｃｕ、Ｙ、Ｚｒ、Ｎｂ、Ｍｏ、Ｐｄ、Ａｇ、Ｈｆ、Ｔａ及びＷからなる群から選ばれた一種又は二種以上の金属元素であることを特徴としている。
【００２０】
また、本発明のリチウム二次電池用活物質は、組成式２：ＬｉαＭ３βＯγ（式中、Ｍ３は、Ｔｉ、Ｖ、Ｃｒ、Ｍｎ、Ｆｅ、Ｃｏ、Ｎｉ、Ｃｕ、Ｚｒ、Ｎｂ、Ｍｏ、Ｒｕ、Ｐｄ、Ａｇ、Ｈｆ、Ｔａ、Ｗ、Ｉｒ、Ｐｔ、Ａｕ及びＰｂからなる群から選択される一種又は二種以上の金属元素であり；０＜α≦６、１≦β≦５、０＜γ≦１２である。）で表される化合物を粒子表面に備えていることを特徴としている。
【００２１】
また、本発明は、オリビン型結晶構造を有する化合物を重力加速度５０Ｇ以上の条件で、メカニカルミリング処理を行う工程を含む、前記リチウム二次電池用活物質の製造方法である。
【００２２】
また、本発明のリチウム二次電池用活物質の製造方法は、前記メカニカルミリング処理を行う工程において炭素材料を共存させることを特徴としている。
【００２３】
また、本発明のリチウム二次電池用活物質の製造方法は、リン酸遷移金属リチウム化合物粉末を分散した溶媒にリチウムアルコキシドと前記元素Ｍ３のアルコキシドを添加して、分散液を得る工程と、スプレードライ法にて溶媒を除去し、造粒物を作製する工程と、を備えることを特徴としている。
【００２４】
また、本発明は、前記リチウム二次電池用活物質を含有するリチウム二次電池用正極である。
【００２５】
また、本発明は、前記リチウム二次電池用正極を備えるリチウム二次電池である。
【発明の効果】
【００２６】
本発明によれば、リン酸遷移金属リチウム化合物を含有し、充放電サイクル性能に優れたリチウム二次電池とすることのできるリチウム二次電池用活物質及びその製造方法を提供できる。また、充放電サイクル性能に優れたリチウム二次電池を提供できる。
【図面の簡単な説明】
【００２７】
【図１】ＬｉＭｎＰＯ４の結晶構造を示す図である。
【図２】実施例及び比較例に係る放射光エックス線回折スペクトルである。
【図３】実施例及び比較例に係る放射光エックス線回折スペクトルの部分拡大図である。
【図４（ａ）】実施例に係るＳＥＭ観察像である。
【図４（ｂ）】実施例に係るＳＥＭ観察像である。
【図４（ｃ）】比較例に係るＳＥＭ観察像である。
【図５】実施例電池及び比較例電池の初期充放電曲線である。
【図６】実施例電池の高率放電特性を示す図である。
【図７】実施例電池の高率放電特性を示す図である。
【図８】比較例電池の高率放電特性を示す図である。
【図９】実施例電池の５０℃での初期充放電曲線である。
【図１０】実施例電池の５０℃でのサイクル性能を示す図である。
【図１１】実施例電池及び比較例電池の複素インピーダンス測定結果を示す図である。
【図１２】実施例及び比較例に係るＸＰＳ測定結果を示す図である。
【発明を実施するための形態】
【００２８】
（１）リン酸遷移金属リチウム化合物
本発明のリチウム二次電池用正極活物質は、リン酸遷移金属リチウム化合物であって、機械的に結晶格子が歪んだ（アモルファスに近づいた）ことを特徴とするリチウム二次電池用活物質である。
【００２９】
機械的エネルギーを用いて結晶格子を歪ませるとは、衝撃・引張り・摩擦・圧縮・せん断等の外力をリン酸遷移金属リチウム化合物に与え、結晶格子を歪ませることである。例えば、メカニカルミリング装置、擂潰機、ホモジナイザー、フルイダイザー、ペイントシェイカー、ミキサー等を用いれば容易に機械的エネルギーを結晶格子に与えることができる。しかし、リン酸遷移金属リチウム化合物の結晶格子は非常に強固で、当該結晶格子を歪ませるほどの外力を得ることを考慮するとメカニカルミリング装置を用いることが好ましい。メカニカルミリング処理には、転動ミル、振動ミル、遊星ミル、揺動ミル、水平ミル、アトライターミル、ジェットミルなどが挙げられる。例えば、遊星ミルでは、成分となるリチウム遷移金属リン酸化物系をモース硬度８〜１０のボールと共に容器に入れ、自転と公転をさせることによって生じる力学的エネルギーにより、原料粉末を粉砕・混合又は固相反応させるものである。この方法によれば、ナノオーダーまで粉砕される。ナノオーダーまで小さくなった粒子は、同様にナノオーダーまで小さくなった別の種類の粒子と容易に固溶体を形成することが知られている。特に、原料粉末が固相のままでのアモルファス相やナノ結晶相及び非平衡固溶体の合成が可能であり、その簡便さ、合金種選択の自由度の大きさ、量産の可能なことなどから材料開発の分野で注目されている。
【００３０】
我々は、自転と公転の速度を高め、さらに力学的エネルギーを大きくすると、リン酸遷移金属リチウム化合物の結晶格子が歪んだ構造になることを発見した。本発明はこの発見に基づくものであり、当該格子が歪んだリン酸遷移金属リチウム化合物をリチウム二次電池の正極として用いたところ、通常のリン酸遷移金属リチウム化合物と比較して非常に良好な電池特性を示したので、本発明を完成するに至った。
【００３１】
以下に、メカニカルミリングによる結晶格子を歪ませる方法を記載する。
【００３２】
重力加速度が５０Ｇ未満であると、結晶格子は歪みにくく、処理時間が非常に長くなる。そのため、重力加速度が５０Ｇ以上の機械的エネルギーを加えることが好ましいが、非常に高いエネルギーであるので、モース硬度８以上のボール及び容器等を用いるとよい。モース硬度が８未満であると、ボール及び容器等が磨耗・破損が激しく、製造物に不純物を多く含有してしまうため、耐久性に優れたモース硬度８〜１０の素材を用いるとよい。モース硬度８〜１０の材料には、ジルコニア、炭化ホウ素、炭化珪素、チッ化珪素、アルミナ、ジュラコン、タングステンカーバイド、ステンレス鋼、チタニア、トパーズ、コランダム、ダイアモンド等が挙げられる。重力加速度が２００Ｇを超えると、その力に耐えうる材料が非常に高価な材料に限られるため、量産性が乏しくなり、また装置も大掛かりなものとなるため、重力加速度は２００Ｇとすることが好ましい。
【００３３】
リン酸遷移金属リチウム化合物の組成は、メカニカルミリング処理後において、組成式１：ＡＭＰＯ４（式中、Ａは、Ｌｉを含み、Ｌｉ、Ｎａ及びＫからなる群から選択される一種又は二種以上のアルカリ金属元素であり、Ｍは、Ｍ１を含む金属元素であり、Ｍ１は、Ｍｎ、Ｆｅ、Ｃｏ及びＮｉからなる群から選択される一種又は二種以上の遷移金属元素である。）で表されるオリビン構造を有する化合物であることが好ましい。アルカリ金属元素Ａは、Ｌｉ以外にＮａ又はＫを含んでいてもよい。アルカリ金属元素ＡがＬｉ以外にＮａ又はＫを含むことにより、充放電容量が若干低下する傾向があるが、リチウムを吸蔵・放出する際の体積膨張・収縮を抑制することができる。但し、Ｌｉ以外のアルカリ金属元素の量が多くなると、リン酸遷移金属リチウム化合物中のＬｉ量が低下することから、正極容量が低下する。このため、アルカリ金属元素Ａ中に占めるＬｉ以外の元素比率は、３０モル原子％以下であることが好ましいが、上記したＮａ又はＫを含むことによる効果を十分に発揮させるためには、１モル原子％以上２０モル原子％以下程度とすることがより好ましい。
【００３４】
リン酸遷移金属リチウム化合物に由来する放射光エックス線回折スペクトルにおいて、シェラー式を回折強度の上位１０個のピークについて適用して得られたＤ値の平均が、２５０〜３５０Åの範囲で示されるリチウム二次電池用活物質が好ましい。ここで、シェラー式とは、Ｄ＝０．９λ／Ｂ  ｃｏｓθ（λ：エックス線波長、Ｂ：半値幅、θ：回折角）で示される式をいう。リン酸遷移金属リチウム化合物に由来する放射光エックス線回折スペクトルでは、主要なピークは２θ＝５〜３０°の範囲にすべて現れるので、この範囲を測定すればよい。Ｄ値の平均が、上記記載の範囲内であれば、正極材料として用いた際、充放電サイクル性能も優れた電極となる。
【００３５】
Ｄ値の平均が、３５０Åを超えていると、リン酸遷移金属リチウム化合物の結晶格子の歪みが少ないため、Ｌｉイオンの挿入・脱離が起こりにくく、結果の電池特性の向上が顕著ではない。２５０Å未満（エックス線回折パターンではブロード化して一見アモルファス状に見える）であると、結晶格子の歪みが大きすぎて、オリビン構造を維持しにくいため、電池の特性が乏しくなる。
【００３６】
また、前記Ｍは、Ｍ２（Ｍ２は、Ｍｇ、Ｃａ、Ｓｃ、Ｔｉ、Ｖ、Ｃｒ、Ｃｕ、Ｙ、Ｚｒ、Ｎｂ、Ｍｏ、Ｐｄ、Ａｇ、Ｈｆ、Ｔａ及びＷからなる群から選ばれた一種又は二種以上の金属元素）を含んでいてもよい。これら元素Ｍ２は、オリビン構造を有するリン酸遷移金属リチウム化合物の結晶中において、主として、元素Ｍの一部と置換して遷移金属サイトに存在するものである。このため、元素Ｍのイオンサイズに近いイオンサイズの元素が好ましく、具体的には、Ｍｇ、Ｓｃ、Ｔｉ、Ｃｒ、Ｃｕ、Ｚｒ及びＮｂからなる群から選択される一種又は二種以上の遷移金属元素が好ましい。
【００３７】
これら元素Ｍ２は、成分となるＬｉ源と、Ｍ１源、Ｍ２源と、Ｐ源とを秤量して組成調合しても良いし、合成されたリン酸遷移金属リチウム化合物粒子に元素Ｍ２を含有する金属単体又は化合物を添加して、同様にメカニカルミリング処理等により得てもよい。前記Ｍ２及びＭ１のモル原子数の和に対するＭ２のモル原子数の比をＴとしたとき、０＜Ｔ≦０．１の範囲であることが好ましく、０．００５≦Ｔであることがより好ましい。
【００３８】
（２）導電性向上の処理
上記した方法で得られるリン酸遷移金属リチウム化合物は、機械的に結晶格子が歪んだ特徴を有するが、結晶構造が歪むと導電率が多少低下するため、炭素質材料を含有させることで導電性を向上させることが考えられる。
【００３９】
従来、リン酸遷移金属リチウム化合物の電子導電性を向上させるため、炭素前躯体（グルコース、クエン酸、ピッチ等）を混合或いは被覆し、次いで６００〜９００℃で加熱処理を施して炭素前躯体を炭化させ、導電性を得る方法が知られている。しかしながら、この方法では、例え出発材料の格子が歪を有していても、当該熱処理プロセスにより歪みが除去され、結晶性の良い活物質となっていた。本発明においては、歪んだ格子状態のまま炭素を複合化させるため、メカニカルミリング処理を施す工程で、さらに炭素を混合するとよい。これにより、リチウム二次電池用正極活物質として、より良好な電池特性を有するものとなる。
【００４０】
炭素の含有量については、少なすぎると導電性を向上させる効果が十分ではなく、一方、多すぎると電池容量が低下する。このため、リン酸遷移金属リチウム化合物１００ｗｔ％に対して、炭素が０．１〜１５ｗｔ％の範囲であることが好ましく、１〜１０ｗｔ％の範囲とすることがより好ましい。
【００４１】
炭素とは、導電性を有していれば、特に限定されることはないが、ＫＢ（ケッチンブラック）、ＡＢ（アセチレンブラック）、ファーネスブラック、鱗片状黒鉛、繊維状炭素、活性炭等を用いることができる。上記ＫＢやＡＢは、比表面積が５０〜３０００ｍ２／ｇのものが好ましい。これらＫＢやＡＢが５０〜３０００ｍ２／ｇであることにより、正極活物質との接触面積を充分に確保して内部抵抗の低減を実現するとともに、正極合剤含有ぺーストの調製にあたって必要とされる溶剤の使用量を適正化させ、それによって、正極合剤層の密度を向上させて高容量を達成することができる。また、黒鉛系導電助剤は比表面積が５０〜１０００ｍ２／ｇであることが好ましい。すなわち、黒鉛系導電助剤の比表面積が５０〜１０００ｍ２／ｇであることによって、それらと正極活物質との接触面積を充分に確保して内部抵抗の低減を実現するとともに、正極合剤含有ぺーストの調製にあたって必要とされる溶剤の使用量を適正化させ、それによって、正極合剤層の密度を向上させ、正極の高容量化を達成することができる。
【００４２】
（３）リチウム遷移金属酸化物の被覆
前記リン酸遷移金属リチウム化合物の粒子表面に、耐酸化性に優れたリチウムイオン伝導性を有するリチウム遷移金属酸化物を被覆することで、動作電圧が４Ｖを超えるような活物質を従来の電解液で使用することができる。即ち、リン酸遷移金属リチウム化合物の遷移金属、例えばＮｉやＣｏの２価⇔４価のレドックス電位は非常に高いため、電解液から電子を奪い酸化分解する虞があるが、耐酸化性のリチウム遷移金属酸化物を被覆することで、活物質が直接電解液に触れることを防ぐことができるため、上記効果が奏される。リチウム遷移金属酸化物とは、具体的には、ＬｉαＭ３βＯγで示されるリチウムイオン伝導性を有する酸化物である。Ｍ３は、Ｔｉ、Ｖ、Ｃｒ、Ｍｎ、Ｆｅ、Ｃｏ、Ｎｉ、Ｃｕ、Ｚｒ、Ｎｂ、Ｍｏ、Ｒｕ、Ｐｄ、Ａｇ、Ｈｆ、Ｔａ、Ｗ、Ｉｒ、Ｐｔ、Ａｕ及びＰｂからなる群から選択される少なくとも一種以上の金属元素であり、０＜α≦６、１≦β≦５、０＜γ≦１２、０≦ａ／ｂ≦４とすることができる。
【００４３】
前記ＬｉαＭ３βＯγを被覆する工程は、ゾル−ゲル法、固相反応法、メカノフュージョン法、スプレードライ法等が適用できる。例えばゾル−ゲル法とは、リチウムアルコキシドとＭ３アルコキシドの非水系混合溶液の加水分解反応により得られたＬｉαＭ３βＯγの前駆体ゾルをリン酸遷移金属リチウム化合物の粉末にスプレーコートした後、３００〜５００℃で熱処理することにより、ＬｉαＭ３βＯγをリン酸遷移金属リチウム化合物の粒子表面に被覆する方法である。固相反応とは、リン酸遷移金属リチウム化合物の粉末を分散した溶媒にリチウム塩とＭ３金属塩の混合溶液を添加した分散液を作製後、該分散液の溶媒を除去した後に６００〜２０００℃で加熱処理し、ＬｉαＭ３βＯγをリン酸遷移金属リチウム化合物の粒子表面に被覆する方法である。メカノフュージョン法とは、粉末粒子に機械的エネルギーを与えて、粒子表面におけるメカノケミカル的な反応により、粒子間に強固な表面融合を起こさせ、微粒子複合素材を得る技術であるメカノフュージョン法によりＬｉαＭ３βＯγをリン酸遷移金属リチウム化合物と粉末との粒子表面に被覆する方法である。スプレードライ法とは、熱風中にて分散液を微細な霧状にして噴霧し、瞬間的に粉状の乾燥物を得る方法である。液体を霧状噴霧にする方法としては、遠心噴霧や圧力ノズルによる加圧噴霧等の既存の方法が適用可能である。
【００４４】
しかし、５００℃を超える熱処理は、活物質の格子歪みが除去される恐れがあるため、比較的熱処理温度が低温で、且つ、連続で大量生産ができ、球形の流動性のよい粒子が得られることからスプレードライ法が最も好ましい。
【００４５】
スプレードライ法にて用いられる分散液は、リン酸遷移金属リチウム化合物の粉末を分散した溶媒にリチウムアルコキシドとＭ３アルコキシドを添加して混合したものであり、この混合液の溶媒を除去して、３００℃以上で熱処理することで、ＬｉαＭ３βＯγをリン酸遷移金属リチウム化合物の粒子表面に被覆することができる。熱処理温度が、３００℃未満だと、固相反応が十分でなく、ＬｉαＭ３βＯγが生成ににくく、５００℃を超える場合は使用する加熱機が大掛かりのものとなり、製造コストも高くなるばかりか、活物質の格子歪みが除去される恐れがある。熱処理時間は、特に限定はしないが、０．５時間以上施せば十分である。熱処理時間が１時間未満であると、処理温度と同様、固相反応が十分でなく、ＬｉαＭ３βＯγが生成ににくく、逆に１２時間を超える場合はコスト高となる。そのため、好ましい熱処理条件は、処理温度が３００〜５００℃、処理時間が０．５時間〜１２時間であり、より好ましくは、３００〜４５０℃、１時間〜５時間である。
【００４６】
上記のスプレードライ法にて用いられる分散液は、平均粒径０．０１〜０．９５μｍのリン酸遷移金属リチウム化合物の粉末を使用することが好ましい。０．９５μｍを超えると分散性が悪くなり、０．０１μｍ未満の粒子は製造することが難しい。
【００４７】
しかし、活物質粒子径が０．０１〜０．９５μｍであっても、後に説明する電極作製時でのスラリー塗布・乾燥工程で、粒子間の応力が強くなるため、活物質層にひび割れ等が発生しやすく、集電体からの脱落因子にもなりうる。そのため、前記に記載した分散液は、スプレードライ法等にて溶媒を除去し、平均粒径が１〜２０μｍのＬｉαＭ３βＯγが被覆した造粒物を作製してもよい。例えば、平均粒径が１〜２０μｍの範囲内であれば、電極作製時でのスラリー塗布・乾燥工程で、粒子間の応力を抑制することができ、集電体からの脱落因子も極力除外することができ、充放電サイクル性能に優れた電池とすることができる。
【００４８】
リチウムアルコキシドとは、例えば、ＬｉＯＣ２Ｈ５、ＬｉＯ−Ｃ３Ｈ７、ＬｉＯ−Ｃ４Ｈ９、ＬｉＯ−Ｃ５Ｈ１１が挙げられ、これら物質はる構造異性体であってもかまわない。
Ｍ３アルコキシドとは、例えば、Ｍ（ＯＣＨ３）４、Ｍ（ＯＣ２Ｈ５）４、Ｍ（Ｏ−Ｃ３Ｈ７）４、Ｍ（Ｏ−Ｃ４Ｈ９）４、Ｍ［Ｎ（ＣＨ３）２］４、Ｍ［Ｎ（Ｃ２Ｈ５）２］４、Ｍ（Ｏ−ｉ−Ｃ３Ｈ７）２（Ｃ１１Ｈ１９Ｏ２）２、ＭＯ（ＯＣＨ３）３、ＭＯ（ＯＣ２Ｈ５）３、ＭＯ（Ｏ−Ｃ３Ｈ７）３、ＶＯ（Ｏ−Ｃ４Ｈ９）３、Ｍ（ＯＣＨ３）５、Ｍ（ＯＣ２Ｈ５）５、Ｍ（Ｏ−Ｃ３Ｈ７）５、Ｍ（Ｏ−Ｃ４Ｈ９）５等が挙げられる。
【００４９】
（４）リチウム二次電池用正極活物質
上記したリン酸遷移金属リチウム化合物は、いずれもリチウム二次電池用正極活物質として有効に使用できる。この正極活物質を用いる正極は、通常のリチウム二次電池用正極と同様の構造とすることができる。
【００５０】
例えば、上記したリン酸遷移金属リチウム化合物に、アセチレンブラック（ＡＢ）、ケッチンブラック（ＫＢ）、気相法炭素繊維（Ｖａｐｏｒ  Ｇｒｏｗｎ  Ｃａｒｂｏｎ  Ｆｉｂｅｒ：ＶＧＣＦ）等の導電助剤、ポリフッ化ビニリデン（ｐｏｌｙ（ｖｉｎｙｌｉｄｉｎｅ  ｆｌｕｏｒｉｄｅ）：ＰＶｄＦ）、ポリ四フッ化エチレン（ＰＴＦＥ）、等のバインダー、水、エタノール、Ｎ−メチル−２−ピロリドン（ＮＭＰ）、キシレン、トルエン、等の溶媒を加えてペースト状として、これを集電体に塗布することによって正極を作製することができる。導電助剤の使用量については、特に限定的ではないが、例えば、正極活物質１００質量部に対して、２０〜１００質量部程度とすることができる。また、バインダーの使用量についても、特に限定的ではないが、例えば、正極活物質１００質量部に対して、１０〜２０質量部程度とすることができる。
【００５１】
集電体としては、特に限定はなく、従来からリチウム二次電池用正極として使用されている材料、例えば、アルミニウム箔、アルミニウムメッシュ、ステンレス鋼メッシュなどを用いることができる。
【００５２】
上記したリチウム二次電池用正極を用いるリチウム二次電池は、公知の手法により製造することができる。例えば、負極材料としては、公知の負極材料、例えば、黒鉛等の炭素系負極材料、Ｃｕ６Ｓｎ５等の合金系負極材料、ＳｎＯ、ＳｉＯ等の酸化物系負極材料、ＬｉＮ等の窒化物系負極材料等を用いることができる。
【００５３】
また、本発明の正極を用いるリチウム二次電池は、リチウムイオンを含有する必要があることから、電解質塩としてはリチウム塩が好ましい。このリチウム塩としては特に制限されないが、具体例としては、ヘキサフルオロリン酸リチウム、過塩素酸リチウム、テトラフルオロホウ酸リチウム、トリフルオロメタンスルホン酸リチウム、トリフルオロメタンスルホン酸イミドリチウムなどを挙げることができる。これらのリチウム塩は、１種単独又は２種以上混合して用いることができる。上記のリチウム塩は、電気的陰性度が高くイオン化しやすいことから、充放電サイクル特性に優れ、二次電池の充放電容量を向上させることができる。
【００５４】
上記電解質の溶媒としては、例えば、プロピレンカーボネート、エチレンカーボネート、ジメチルカーボネート、ジエチルカーボネート、γ−ブチロラクトン等を用いることができ、これらの溶媒を一種単独又は２種以上混合して用いることができる。特に、プロピレンカーボネート単体、エチレンカーボネートとジエチルカーボネートとの混合物又はγ−ブチロラクトン単体が好適である。なお、上記エチレンカーボネートとジエチルカーボネートとの混合物の混合比は、一方の成分が１０体積％以上９０体積％以下となる範囲で任意に調整することができる。
【００５５】
なお、歪んだリン酸遷移金属リチウム化合物は、充放電の過程で遷移金属が溶出しやすくなるため、予め、活物質を酸で処理し、粒子表面の遷移金属を溶出させることで、Ｍｎ、Ｃｏ、Ｎｉ、Ｆｅ等の遷移金属が電解液に溶出することを防ぐ効果がある。また、遷移金属が抜けた粒子表面には、高電圧においても安定にリチウムイオンの移動ができうる固体電解質リン酸リチウム層が形成され、これまで高電位によって分解していた電解液を好適に使用することができ、長寿命化にとって効果的である。
【実施例】
【００５６】
以下、実施例を挙げて本発明をさらに具体的に説明する。但し、本発明は実施例に限定されるものではない。
【００５７】
以下に述べるメカニカルミリング処理は、いずれも、モース硬度８のジルコニア製バルブ付ミルポットに所定粉末とジルコニア製ボール（φ５ｍｍ）を入れ、このミル容器内を常圧のアルゴンガスを封入し、遊星ボールミル装置（栗本ハイジー社製）を用いた。処理後の試料はドライルーム内で取り出した。
【００５８】
［実施例１〜８］
オリビン構造を有するＬｉＭＰＯ４を出発原料とし、モース硬度８のジルコニア製のボール及び容器にて、メカニカルミリング処理（常温、常圧、アルゴンガス雰囲気下）をすることにより、本発明の歪んだ結晶格子を有するリン酸遷移金属リチウム化合物を作製した。実施例１〜８で用いた出発原料及び合成条件（重力加速度、時間）を表１に示す。
【００５９】
【表１】
2012059570.tif 000003
【００６０】
［実施例９〜１４］
実施例９〜１４では、実施例４で作製した試料に更に種々の金属粉を加えてミリング処理（重力加速度１００Ｇ、２時間、常温、常圧、アルゴンガス雰囲気下）した。実施例９〜１４で用いた金属粉の種類とその配合比率を表２に示す。配合比率の欄は、出発材料が含有するＭｎのモル数と配合する金属粉のモル数との和に対する金属粉のモル数の比率を表している。
【００６１】
【表２】
2012059570.tif 000004
【００６２】
［実施例１５〜１６］（炭素との複合化）
実施例１５では、実施例４で作製した試料に更に炭素（ＡＢ）を加えてミリング処理（重力加速度１００Ｇ、２時間、常温、常圧、アルゴンガス雰囲気下）することにより、本発明の歪んだ結晶格子を有するリン酸遷移金属リチウム化合物と炭素が混合した活物質（炭素とリン酸遷移金属リチウム化合物の質量比は２：９８）を作製した。実施例１６は、実施例４に代わって実施例１３で作製した試料を用いた他、実施例１５と同様である。以上の処理条件を表３に示す。
【００６３】
【表３】
2012059570.tif 000005
@0002
【００６４】
［実施例１７〜２２］（リチウム遷移金属酸化物の被覆）
実施例１７〜１９では、スプレードライ法により、実施例７で作製した試料に更にリチウム遷移金属酸化物を被覆した。被覆の方法としては、スプレードライ法を採用した。使用した分散液は、リチウムエトキシド、チタンイソプロポキシドのエタノール溶液に平均粒径０．４μｍのリン酸遷移金属リチウム化合物の粉末を分散させた。この分散液を７０℃のベッセル中に流速４．５ｍＬ／ｍｉｎでスプレーして乾燥し、次いで加熱処理（４００℃、１ｈ）を施すことにより、チタンサンリチウムが表面に被覆されたＬｉＣｏＰＯ４を得た。実施例２０〜２２では、実施例７に代わって実施例４で作製した試料を用い、チタンイソプロポキシドに代わってジルコニウムブトキシドを用いた他、実施例１７〜１９と同様である。以上の処理条件を表４に示す。
【００６５】
【表４】
2012059570.tif 000006
【００６６】
［比較例１〜３］
比較例１〜３は、それぞれ、オリビン構造を有するＬｉＭｎＰＯ４、ＬｉＣｏＰＯ４及びＬｉＮｉＰＯ４であって、上記メカニカルミリング処理を行う前のものである。
【００６７】
［参考例１〜４］
参考例１〜３は、比較例１〜３のそれぞれに対して、重力加速度３０Ｇの条件で、メカニカルミリング処理を施し、作製した。参考例４は、比較例１に対して、重力加速度２５０Ｇの条件で、メカニカルミリング処理を施し、作製した。参考例１〜４で用いた出発原料及び合成条件（重力加速度、時間）を表５に示す。
【００６８】
【表５】
2012059570.tif 000007
【００６９】
＜結晶構造解析＞
実施例４、実施例１５、比較例１で得たリン酸遷移金属リチウム化合物について、放射光エックス線回折測定を行った。使用した測定装置は、"Spring-8" BL1902であり、測定波長は０．７Åである。それぞれのスペクトルを図２に示す。また、図２における拡大図を図３に示す。リートベルト解析により、実施例４のＬｉＭｎＰＯ４相は、ａ軸長さが１０．４５４（４）Å、ｂ軸長さが６．１０８（２）Å、ｃ軸長さが４．７４８（２）Åであり、格子体積が３０３．１６Å３であった。実施例１５のＬｉＭｎＰＯ４相は、ａ軸長さが１０．４５５（６）Å、ｂ軸長さが６．１０８（３）Å、ｃ軸長さが４．７４７（２）Åであり、格子体積が３０３．１５Å３であった。比較例１のＬｉＭｎＰＯ４相は、ａ軸長さが１０．４４４（１）Å、ｂ軸長さが６．１０２（１）Å、ｃ軸長さが４．７４４（１）Åであり、格子体積が３０２．３５Å３であった。ここで、括弧内の数字は小数４桁目の誤差範囲を示し、例えば「１０．４５４（４）」は「１０．４５４±０．０００４」を意味するものとする。以上の結果を表６にまとめて示す。
【００７０】
【表６】
2012059570.tif 000008
【００７１】
実施例４或いは実施例１５に由来する放射光エックス線回折スペクトルにおいて、シェラー式を回折強度の上位１０個のピークについて適用して得られたＤ値の平均は、約３００Åであった。一方、参考例４のＤ値の平均は２５０Å未満であり、比較例１及び参考例１のＤ値の平均は３５０Åを超えていた。
【００７２】
さらに、精密結晶構造解析を施したところ、ＬｉＭｎＰＯ４の結晶構造はオリビン型構造であり、表７に示す原子座標を有することがわかった（ｇはサイト占有率、ｘ、ｙ、ｚはそれぞれのベクトル、Ｂは等方性原子パラメータを示す）。
【００７３】
【表７】
2012059570.tif 000009
【００７４】
＜ＳＥＭ観察＞
実施例４、実施例１５及び比較例１で得たＬｉＭｎＰＯ４の走査型電子顕微鏡（ＳＥＭ）写真をそれぞれ図４（ａ）、図４（ｂ）及び図４（ｃ）に示す。メカニカルミリング処理の条件を変えても、一次粒子径に大きな差がないことが確認できる。
【００７５】
＜電池試験＞
実施例１〜２２、参考例１〜４及び比較例１〜３のそれぞれの試料を正極活物質として用い、ドライルーム内にて、これらを用いて試験極を作成した（正極活物質の組成：活物質８０質量％、導電助剤（アセチレンブラック）１０質量％、バインダー（ＰＶｄＦ）１０質量％）。
【００７６】
対極として金属リチウム箔を用い、電解液として、エチレンカーボネート（ＥＣ）とジメチルカーボネート（ＤＭＣ）とを体積比１：１で混合した溶媒にＬｉＰＦ６を１ｍｏｌ／Ｌの濃度で溶解した溶液を用いて、２極式評価セル（コイン２０３２型セル）を作製し、３０℃で充放電サイクル試験を行った。充電は、電流０．０５Ｃ、上限電圧４．５Ｖの定電流充電とし、放電は、電流０．０５Ｃ、下限電圧２．２Ｖの定電流放電とした。実施例１〜１３及び比較例１の各試料を正極活物質とした電池についての初期放電容量と４０サイクル目の各放電容量維持率を各表に示す。
【００７７】
実施例４、実施例１５及び比較例１の各試料を正極活物質とした電池についての初期充放電曲線を図５に示す。
【００７８】
実施例４、実施例１５及び比較例１の試料を正極活物質とした電池についての高率放電特性を図６〜８に示す。
【００７９】
実施例１３の試料を正極活物質として用いた電池について、上記した３０℃での充放電試験に代えて、５０℃で同様の方法で充放電試験を行った。初期充放電曲線を図９に、サイクル性能を図１０に示す。
【００８０】
＜インピーダンス試験＞
３０サイクル目における実施例４、実施例１５及び比較例１の電池の交流複素インピーダンス測定を行った結果を図１１に示す。
【００８１】
＜エックス線光電子分光分析（ＸＰＳ）＞
実施例７と実施例２１のＸＰＳ（表面分析）を図１２に示す。なお、実施例２１は、２０ÅエッチングしてＸＰＳ測定をしたものも同図に示す。
【００８２】
電池試験結果をＤ値平均と共に以下の表に整理した。それぞれの実施例、比較例又は参考例に係るリン酸遷移金属リチウム化合物を含有するリチウム二次電池用活物質を用いたリチウム二次電池の性能値から、次のことがわかる。
【００８３】
（１）表８からわかるように、ＬｉＭｎＰＯ４に対して５０Ｇ〜１５０Ｇの重力加速度でメカニカルミリング処理を行った実施例１〜実施例６は、メカニカルミリング処理を行っていない比較例１に比べて、初期放電容量及び容量維持率が共に顕著に向上した。これは、ミリング処理によって結晶格子に歪みが生じ、Ｌｉイオンの挿入・脱離反応が起こりやすくなり、結果として正極活物質容量が向上したものと考えられる。なかでも、１００Ｇの重力加速度で、２時間ミリング処理をした実施例４が最も良好な電池特性を示した。このことから、ミリング処理時間は０．５時間〜５時間であればよく、なかでも２時間以下が好ましいことがわかる。なお、３０Ｇの重力加速度を採用した参考例１では向上が見られなかった。よって、少なくとも３０Ｇの重力加速度を超えるメカニカルミリング処理が必要といえる。ＬｉＣｏＰＯ４、ＬｉＮｉＰＯ４を用いた場合においても同様の結果が見られた。なお、２５０Ｇの重力加速度を採用した参考例４では容量維持率において向上が見られたものの、初期放電容量が低下してしまう結果となった。
【００８４】
（２）放射光エックス線回折スペクトルの結果から、実施例１〜８においてはＤ値の平均は２５０〜３５０Åの範囲内であったのに対し、比較例１〜３、参考例１〜３ではＤ値の平均は２５０〜３５０Åの範囲外であった。また、リートベルト解析より、メカニカルミリング処理を施すことによって、格子体積が大きくなっていることがわかった。これは、強力なミリング処理を施したことにより、格子欠陥や欠損等が生じたためと思われる。よって、エックス線回折スペクトルにおいて、一見アモルファス化しているように見えた原因は、粒子が粉砕されたためではなく、結晶格子が歪んだためと考えられる。
【００８５】
（３）表９からわかるように、実施例４の試料に更に金属元素を加えてミリング処理した実施例９〜１４の試料は、何も添加していない実施例４の試料と比較して、サイクル性能が向上した。金属元素のうち、特にＣｕでの効果が顕著であり、実施例４の試料と比較しても、高率放電特性を向上させ、且つ電圧放電プラトーが高いことがわかる。また、実施例１２〜１４をそれぞれ比較して、Ｍ２の配合モル比率Ｔが０．０２の実施例１３が良好な充放電サイクル性能を示した。なお、実施例９は元素Ｍ２を用いるものではないが、手順が共通していることから、一つの表に例示した。実施例９〜１４の初期放電容量が実施例４に比べて低下した原因については必ずしも明らかではないが、ミリング処理を施した実施例４の試料に対してさらにミリング処理を施したために、ミリング処理が過度になってしまった要因の存在が考えられる。予めＬｉ源、Ｍ１源、Ｍ２源、Ｐ源、を配合しておくことによって、同様に所望の歪んだ結晶格子を有するリン酸遷移金属リチウム化合物を作製することが好ましい。
【００８６】
（４）実施例１３の試料を正極活物質として用いた電池について、上記した３０℃での充放電試験に代えて、５０℃で同様の方法で充放電試験を行ったところ、３０℃での充放電試験と比較して、５０℃での充放電試験の方が高い放電容量を示し、且つサイクル性能も安定していることから、高温時での電池特性がよいことが確認できた。
【００８７】
（５）表１０からわかるように、実施例４で作製した試料に更にＡＢを加えミリング処理した実施例１５は、実施例４の充放電曲線と比較して、高電位で放電プラトーを示した。また、実施例４と比較例１の充放電曲線から、実施例４は放電容量こそ高いが、比較例１の方が高電位で放電プラトーを示している。さらに、実施例４、実施例１５及び比較例１のインピーダンスの結果も踏まえると、ミリング処理をすることで、インピーダンスが大きくなり導電性が乏しくなるが、ＡＢを加えることで当該問題が解決できることが示唆される。
【００８８】
（６）表１１からわかるように、Ｌｉ４Ｔｉ５Ｏ１２を被覆した実施例１７〜２２は、実施例７や実施例４と比較して、サイクル性能が向上した。これは、Ｌｉ４Ｔｉ５Ｏ１２を被覆することにより、リン酸遷移金属リチウム化合物を構成する遷移金属と電解液の接触を防ぐことができたため、電解液の分解が抑制できたものと思われる。
【図１】
2012059570.tif 000010
【図２】
2012059570.tif 000011
【図３】
2012059570.tif 000012
【図４（ａ）】
2012059570.tif 000013
【図４（ｂ）】
2012059570.tif 000014
【図４（ｃ）】
2012059570.tif 000015
【図５】
2012059570.tif 000016
【図６】
2012059570.tif 000017
【図７】
2012059570.tif 000018
【図８】
2012059570.tif 000019
【図９】
2012059570.tif 000020
【図１０】
2012059570.tif 000021
【図１１】
2012059570.tif 000022
【図１２】
2012059570.tif 000023